(57)【要約】      （修正有）【課題】光透過性、不燃性に優れつつ、ＬＥＤ光源としたときのランプイメージの発生抑制効果及び引裂強さにも優れる、光拡散性シート、該光拡散性シートを含む照明カバー及び照明機器を提供する。【解決手段】平均単繊維径が３〜５μｍのガラス繊維から構成され、質量が８〜６０ｇ／ｍ２であるガラス繊維布２と、ガラス繊維布に含浸された状態で含まれる硬化性樹脂層３と、硬化性樹脂層の少なくとも一方の面側に積層された熱可塑性樹脂層Ａ４１と、を含む光拡散性シート１であって、熱可塑性樹脂層Ａの表面粗さＲａが０．３〜１．２μｍであり、光拡散性シートの全光線透過率が６５〜８０％、ヘーズが９５％以上である、光拡散性シート。硬化性樹脂層の、熱可塑性樹脂層Ａが積層された面の反対面側に、熱可塑性樹脂層Ｂ４２が積層されている。熱可塑性樹脂層Ａが積層された面の反対面側の最表面の表面粗さＲａが０．２μｍ以下である。【選択図】図１
2019197105.tif 000002
【特許請求の範囲】
【請求項１】
平均単繊維径が３〜５μｍのガラス繊維から構成され、質量が８〜６０ｇ／ｍ２であるガラス繊維布と、前記ガラス繊維布に含浸された状態で含まれる硬化性樹脂層と、前記硬化性樹脂層の少なくとも一方の面側に積層された熱可塑性樹脂層Ａと、を含む光拡散性シートであって、
前記熱可塑性樹脂層Ａの表面粗さＲａが０．３〜１．２μｍであり、
前記光拡散性シートの全光線透過率が６５〜８０％、ヘーズが９５％以上である、
光拡散性シート。
【請求項２】
前記硬化性樹脂層の、前記熱可塑性樹脂層Ａが積層された面の反対面側に、熱可塑性樹脂層Ｂが積層されている、請求項１に記載の光拡散性シート。
【請求項３】
前記熱可塑性樹脂層Ａが積層された面の反対面側の最表面の表面粗さＲａが０．２μｍ以下である、請求項１又は２に記載の光拡散性シート。
【請求項４】
前記ガラス繊維布に対し前記熱可塑性樹脂層Ａが光源側である、請求項１〜３のいずれか１項に記載の光拡散性シート。
【請求項５】
請求項１〜４のいずれか１項に記載の光拡散性シートを含む照明カバーであって、
前記ガラス繊維布に対し前記熱可塑性樹脂層Ａ側が光源側に配置される、照明カバー。
【請求項６】
前記光源がＬＥＤ光源である、請求項５に記載の照明カバー。
【請求項７】
請求項５又は６に記載の照明カバーを含む、照明機器。
【発明の詳細な説明】
【技術分野】
【０００１】
本発明は、光拡散性シート、該光拡散性シートを含む照明カバー及び照明機器に関する。
【背景技術】
【０００２】
建築基準法では、建物の用途、構造、規模などによって、天井や壁を不燃材料、準不燃材料などの国土交通大臣が定め告示した不燃性能を具備する材料の使用を通達している。従って、例えば、商業施設に用いられる照明カバー、商業施設に用いられる膜天井などには、不燃性（燃えにくい性質）に優れたシートを使用することが求められる。
【０００３】
不燃性に優れた光拡散シートとして、少なくとも１枚のガラス繊維織物と、前記ガラス繊維織物を挟む一対の樹脂層と、を含む光拡散シートであって、前記ガラス繊維織物が２０〜７０重量％であり、前記一対の樹脂層が８０〜３０重量％であり、前記ガラス繊維織物中のガラス繊維を構成するガラス組成物と前記一対の樹脂層を構成する樹脂組成物との屈折率の差が０．０２以下であり、前記ガラス繊維織物中のガラス繊維を構成するガラス組成物と前記一対の樹脂層を構成する樹脂組成物とのアッベ数の差が３０以下であり、全光線透過率が８０％以上であり、かつ、ヘーズが６５％以上である、光拡散シートが知られている（例えば、特許文献１参照。）。該光拡散シートによれば、ガラス繊維織物と樹脂層との屈折率の差が０．０２以下であるので、ガラス繊維織物を視認できなくなる、また、ガラス繊維織物と樹脂層とのアッベ数の差が３０以下であるので、ガラス繊維織物と樹脂層との界面で、着色も抑えることができる、また、不燃性のガラス繊維織物を用い、かつ、樹脂層の重量が所定範囲内であるので、不燃性になる。更に、全光線透過率が８０％以上であり、かつ、ヘーズが６５％以上であるので、光を充分に透過し、かつ、光を拡散ないし散乱することができる、とされている。
【先行技術文献】
【特許文献】
【０００４】
【特許文献１】特開２００５−３４５８７３
【発明の概要】
【発明が解決しようとする課題】
【０００５】
光拡散性シートを照明カバーとして用いる場合、意匠性の観点から、ランプイメージの発生を抑制することが求められる。ランプイメージの発生とは、光源をシート越しに見たときに、光源の存在する部分が他の部分よりも輝度が高くなることで、光源の形状が視認される現象をいう。近年、照明機器の光源としてＬＥＤを用いたＬＥＤ照明が普及してきている。ＬＥＤは、指向角が小さいため、蛍光灯等と比較してランプイメージの発生がより強まる。
【０００６】
本発明者が検討したところ、特許文献１の実施例として開示されている光拡散シートは、ＬＥＤ照明のカバーとして用いた場合、ランプイメージの発生を十分に抑制できないという問題があることを知得した。本発明者は、特に、ＬＥＤ照明機器を薄型化するにあたり、ＬＥＤ光源と、特許文献１の実施例として開示されている光拡散シートからなるカバーと、の距離を小さくすると、ランプイメージの発生がより困難となることを知得した。また、本発明者は、特許文献１の実施例として開示されているシートにおいて、ランプイメージの発生を抑制すべく、光拡散性をさらに高めようとすると、光透過性が低下する場合があるという問題があることも知得した。
【０００７】
本発明は、上記問題を解決し、光透過性、不燃性に優れつつ、ＬＥＤ光源としたときのランプイメージの発生抑制効果及び引裂強さにも優れる、光拡散性シート、該光拡散性シートを含む照明カバー及び照明機器を提供することを課題とする。なお、本発明において、光透過性に優れるとは全光線透過率が高いことであり、不燃性に優れるとは、燃えにくい性質に優れるということである。
【課題を解決するための手段】
【０００８】
本発明者は、特許文献１の実施例として開示されている光拡散シートについて、ランプイメージの発生、特にＬＥＤ光源としたときの、該光源と光拡散シートとの距離を小さくした場合のランプイメージの発生を抑制すべく、該文献に光拡散性を高めるものとして開示されている手法である、ガラス繊維織物の通気度を減少させることを試みた。具体的には、ガラス繊維織物の通気度を低下させるには、ガラス繊維織物の経糸及び緯糸により形成される空隙を小さくしつつ、厚さを大きくすることが知られており、これを試みた。しかしながら、上記手法によれば得られる光拡散シートの光透過性が劣るものとなることを知得した。
【０００９】
本発明者は、特許文献１の実施例として開示されている光拡散シートについて、ランプイメージの発生を抑制すべく、ガラス繊維織物の通気度減少とは異なる手法、硬化性樹脂層表面のエンボス加工について表面粗さＲａをさらに高めることを試みた。しかしながら、当該手法では、ランプイメージの低減を十分に図ることが困難であった。
【００１０】
そこで、本発明者は、特許文献１の実施例として開示されている光拡散シートについて、エンボス加工よりさらに細かい凹凸を付与するサンドブラスト加工を硬化性樹脂層表面に施す方法を検討した。しかしながら、本発明者は、該方法では、光透過性が劣るとともに、得られる光拡散シートの引裂強さが非常に劣るものとなることを知得した。
【００１１】
本発明者は、上記特許文献１の実施例で開示されているシートの硬化性樹脂層表面にサンドブラスト加工を施すと引裂強さが劣る原因について検討した。そして、硬化性樹脂層は硬いが脆く、サンドブラスト加工による凹凸を起点として引裂かれ易くなることを知得した。一方、本発明者は、特許文献１の実施例で開示されているシートにおいて、ガラス繊維織物に含浸される樹脂層として熱可塑性樹脂層とすると、熱可塑性樹脂がガラス繊維織物への含浸性に劣るため、光拡散性シートの光透過性が劣ることも知得した。
【００１２】
本発明者は、前述したような検討を重ね、光透過性、不燃性に優れつつ、ランプイメージの発生抑制効果及び引裂強さにも優れる、光拡散性シートを得るに至った。すなわち、本発明者は、平均単繊維径が３〜５μｍのガラス繊維から構成され、質量が８〜６０ｇ／ｍ２であるガラス繊維布を用いることで不燃性に優れつつ光透過性を高め、ガラス繊維布に含浸される硬化性樹脂層の少なくとも一方の面側に、熱可塑性樹脂層を積層し、当該熱可塑性樹脂層を表面粗さＲａが０．３〜１．２μｍのサンドブラスト加工を施すことにより、上記光透過性を維持しつつＬＥＤ光源のランプイメージの発生抑制及び引裂強さ向上を両立させることができることを知得した。さらに、上記サンドブラスト加工の具体的な指標として、全光線透過率を６５〜８０％、ヘーズを９５％以上とし、このような指標を満足するようにサンドブラスト加工を施すことによって、十分な光透過性とＬＥＤ光源のランプイメージ発生抑制が確保できることを知得した。本発明は、かかる知見に基づいて更に検討を重ねることにより完成したものである。
【００１３】
すなわち、本発明は、下記に掲げる態様の発明を提供する。
項１．平均単繊維径が３〜５μｍのガラス繊維から構成され、質量が８〜６０ｇ／ｍ２であるガラス繊維布と、前記ガラス繊維布に含浸された状態で含まれる硬化性樹脂層と、前記硬化性樹脂層の少なくとも一方の面側に積層された熱可塑性樹脂層Ａと、を含む光拡散性シートであって、前記熱可塑性樹脂層Ａの表面粗さＲａが０．３〜１．２μｍであり、前記光拡散性シートの全光線透過率が６５〜８０％、ヘーズが９５％以上である、光拡散性シート。
項２．前記硬化性樹脂層の、前記熱可塑性樹脂層Ａが積層された面の反対面側に、熱可塑性樹脂層Ｂが積層されている、項１に記載の光拡散性シート。
項３．前記熱可塑性樹脂層Ａが積層された面の反対面側の最表面の表面粗さＲａが０．２μｍ以下である、項１又は２に記載の光拡散性シート。
項４．前記ガラス繊維布に対し前記熱可塑性樹脂層Ａが光源側である、項１〜３のいずれか１項に記載の光拡散性シート。
項５．項１〜４のいずれか１項に記載の光拡散性シートを含む照明カバーであって、
前記ガラス繊維布に対し前記熱可塑性樹脂層Ａ側が光源側に配置される、照明カバー。
項６．前記光源がＬＥＤ光源である、項５に記載の照明カバー。
項７．項５又は６に記載の照明カバーを含む、照明機器。
【発明の効果】
【００１４】
本発明の光拡散性シートによれば、平均単繊維径が３〜５μｍのガラス繊維から構成され、質量が８〜６０ｇ／ｍ２であるガラス繊維布と、前記ガラス繊維布に含浸された状態で含まれる硬化性樹脂層と、前記硬化性樹脂層の少なくとも一方の面側に積層された熱可塑性樹脂層Ａと、を含む光拡散性シートであって、前記熱可塑性樹脂層Ａの表面粗さＲａが０．３〜１．２μｍであり、全光線透過率が６５〜８０％、ヘーズが９５％以上であるであることから、光透過性、不燃性に優れつつ、ＬＥＤ光源としたときのランプイメージの発生抑制効果及び引裂強さにも優れる。
【図面の簡単な説明】
【００１５】
【図１】本発明の光拡散性シートの一例を示す略図的断面図である。
【図２】本発明の引裂強度の測定方法を説明する略図的平面図である。
【図３】実施例における、光源を、光拡散性シートを透さずに観察したときのランプイメージを説明する概略図である。
【図４】実施例における、３つのＬＥＤ光源が重なり３つの光源として視認できなくなる様子の例を説明する概略図である。
【発明を実施するための形態】
【００１６】
本発明の光拡散性シートは、平均単繊維径が３〜５μｍのガラス繊維から構成され、質量が８〜６０ｇ／ｍ２であるガラス繊維布と、前記ガラス繊維布に含浸された状態で含まれる硬化性樹脂層と、前記硬化性樹脂層の少なくとも一方の面側に積層された熱可塑性樹脂層Ａと、を含む光拡散性シートであって、前記熱可塑性樹脂層Ａの表面粗さＲａが０．３〜１．２μｍであり、全光線透過率が６５〜８０％、ヘーズが９５％以上である、ことを特徴とする。
【００１７】
例えば図１に示されるように、本発明の光拡散性シート１は、ガラス繊維布２と、ガラス繊維布２に含浸された硬化性樹脂層３と、硬化性樹脂層３の少なくとも一方の面側に積層された熱可塑性樹脂層Ａ４１を含む積層構造を有する。該熱可塑性樹脂層Ａ４１には、表面粗さＲａが０．３〜１．２μｍのサンドブラスト加工が施されている。
【００１８】
例えば図１に示されるように、本発明の光拡散性シート１は、硬化性樹脂層３の、熱可塑性樹脂層Ａ４１が積層された面の反対面側に、熱可塑性樹脂層Ｂ４２を積層することができる。そして、当該熱可塑性樹脂層Ｂ４２は、最表面の表面粗さＲａが０．２以下とすることができる。また、本発明の光拡散性シート１は、図示しないが、当該熱可塑性樹脂層Ｂ４２が積層されない態様とすることもできる。
【００１９】
光拡散性シート１において、ガラス繊維布２は、少なくとも１層含まれていればよく、複数層含まれていてもよい。図１において、硬化性樹脂層３は、ガラス繊維布２を構成している複数のガラス繊維の隙間を埋めており、硬化性樹脂層３の一方の表面側部分３１と、他方の表面側部分と３２とは、当該隙間部分を介して通じている。以下、本発明の光拡散性シート１を構成する各層の組成について詳述する。
【００２０】
（ガラス繊維布２）
本発明の光拡散性シート１において、ガラス繊維布２は、複数のガラス繊維により構成されている。ガラス繊維布２において、複数のガラス繊維は、互いに絡み合って１枚の布を形成している。ガラス繊維布２としては、例えば、複数の経糸と複数の緯糸とで構成されるガラス繊維織物（ガラスクロス）が挙げられる。ガラス繊維織物の織組織としては、特に制限されず、例えば、平織、朱子織、綾織、斜子織、畦織などが挙げられる。
【００２１】
ガラス繊維布２を構成するガラス繊維のガラス材料としては、特に制限されず、例えば公知のガラス材料を用いることができる。ガラス材料としては、例えば、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）等が挙げられ、好ましくは汎用性の高い無アルカリガラス（Ｅガラス）が挙げられる。ガラス繊維布２を構成するガラス繊維は、１種類のガラス材料からなるものであってもよいし、異なるガラス材料からなるガラス繊維を２種類以上組み合わせたものであってもよい。また、光透過性をより向上させる観点から、後述する、硬化性樹脂層３の屈折率と近似するガラス材料を選択することが好ましい。
【００２２】
本発明の光拡散性シート１において、ガラス繊維布２は、平均単繊維径（平均フィラメント径）が３〜５μｍのガラス繊維から構成され、質量が８〜６０ｇ／ｍ２である。上記平均単繊維径とすることにより、硬化性樹脂組成物とガラス繊維との界面における光散乱を抑制し、光拡散性シートの光透過性を向上させる。また、上記質量とすることにより、光拡散性シートの不燃性を向上させつつ、光透過性を向上させる。上記平均単繊維径は３〜４．６μｍとすることが好ましい。また、上記質量は、８〜４０ｇ／ｍ２が好ましい。なお、上記質量は、ガラス繊維布１枚あたりの質量である。
【００２３】
本発明の光拡散性シート１において、不燃性を維持しつつ、光透過性をより一層向上させる観点から、ガラス繊維布２の１枚あたりの厚さとしては、１０〜６０μｍが好ましく挙げられ、１０〜４０μｍがより好ましく挙げられる。また、ガラス繊維布２を構成するガラス繊維は、引裂強さをより向上させる観点から、ガラス糸とすることが好ましく、複数の長繊維が多数撚り集められたガラスヤーンとすることがより好ましい。当該ガラス糸の番手としては、引裂強さと不燃性と光透過性をより並立させる観点から、１．５〜１２ｔｅｘが好ましく、１．５〜６ｔｅｘがより好ましく、１．５〜５ｔｅｘがさらに好ましい。ガラスヤーンにおける単繊維本数としては、２０〜２００本が挙げられ、同様の観点から２０〜１１０本がより好ましく挙げられる。
【００２４】
光拡散性シート１中の、ガラス繊維布２の総質量（ｇ／ｍ２）と硬化性樹脂層３の総質量（ｇ／ｍ２）の合計量（ｇ／ｍ２）に対する、ガラス繊維布２の総質量（ｇ／ｍ２）の割合としては、光透過性と不燃性をより向上させる観点から、２０〜６０質量％が挙げられ、２０〜５０質量％が好ましく挙げられ、２０〜３５質量％がより好ましく挙げられる。また、光拡散性シート１の質量（ｇ／ｍ２）に対する、ガラス繊維布２の総質量（ｇ／ｍ２）の割合としては、光透過性と不燃性をより向上させる観点から、３〜２０質量％が挙げられ、５〜１３質量％が好ましく挙げられる。
【００２５】
また、本発明の光拡散性シート１において、引裂強さと不燃性と光透過性をより一層並立させる観点から、ガラス繊維布２が織物であり、前記織物を構成するガラス糸が、平均単繊維径が３．５〜４．６μｍであるものとすることが好ましい。
【００２６】
ガラス繊維布２と後述する硬化性樹脂層３との屈折率の差としては、光透過性をより向上させる観点から、０．０２以下が好ましく、０．０１以下がより好ましく、０．００５以下がさらに好ましい。ガラス繊維布２の屈折率としては、好ましくは１．４５〜１．６５程度、より好ましくは１．５０〜１．６０程度が挙げられる。
【００２７】
ガラス繊維布２の屈折率の測定は、ＪＩＳ  Ｋ  ７１４２：２００８のＢ法に準じて行う。具体的には、まず、ガラス繊維布を構成するガラス繊維を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。また、後述する硬化性樹脂層３の屈折率の測定は、ＪＩＳ  Ｋ  ７１４２：２００８のＢ法に準じて行う。具体的には、硬化性樹脂層３を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。
【００２８】
（硬化性樹脂層３）
本発明の光拡散性シート１において、硬化性樹脂層３は、前述のガラス繊維布２に含浸されており、硬化性樹脂を含む樹脂組成物の硬化物により形成されている。具体的には、硬化性樹脂層３は、硬化性樹脂を含む樹脂組成物に対して、光、熱などのエネルギーを与えることによって樹脂組成物が硬化した硬化物により形成されている。これにより、ガラス繊維布への樹脂含浸性が向上し、光拡散性シート１の光透過性を向上させる。硬化性樹脂層３は、熱可塑性を有しないものとすることができる。
【００２９】
硬化性樹脂としては、光拡散性シート１の光透過性をより一層向上させる観点から、硬化性樹脂層３と前述したガラス繊維布２の屈折率とを近似させることができるものが好ましい。好ましい硬化性樹脂としては、硬化性樹脂が光硬化性となるものが好ましく、例えば、ビニルエステル樹脂、ウレタンアクリレート樹脂、フルオレンアクリレート樹脂、不飽和ポリエステル樹脂、硬化性アクリル樹脂、エポキシ樹脂等が挙げられる。中でも、熱可塑性樹脂層Ａ４１及びＢ４２との接着性をより向上させるという観点から、アクリルシラップを含む樹脂組成物を硬化したものが特に好ましい。本発明において、アクリルシラップとは、ポリメタクリル酸メチル（ＰＭＭＡ）などの（メタ）アクリル酸エステルポリマーをメタクリル酸メチルなどのアクリル単量体に溶解した重合性液状混合物をいう。上記アクリルシラップの中でも、ポリメタクリル酸メチル、メタクリル酸メチル／アクリル酸メチル共重合体、及びメタクリル酸メチル／アクリル酸ノルマルブチル共重合体からなる群より選ばれる１種以上のアクリル酸エステルポリマーをメタクリル酸メチル単量体に溶解したアクリルシラップが特に好ましい。このように、硬化性樹脂層３を、アクリルシラップを含む樹脂組成物を硬化したものとする場合、熱可塑性樹脂層Ａ４１及びＢ４２との密着性がより向上するため、光拡散性シート１の光透過性がより一層向上するので好ましい。
【００３０】
硬化性樹脂層３を形成する樹脂組成物は、硬化促進剤、難燃剤、紫外線吸収剤、充填剤、帯電防止剤などの添加物をさらに含んでいてもよい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。紫外線吸収剤としては、例えば、ベンゾトリアゾールなどが挙げられる。充填剤としては、例えば、炭酸カルシウム、シリカ、タルクなどが挙げられる。帯電防止剤としては、例えば、界面活性剤などが挙げられる。これらの添加剤は、１種類単独で使用してもよいし、２種類以上を組み合わせて使用してもよい。
【００３１】
本発明において、光拡散性シート１の光透過性をより高めるために、後述のガラス繊維布２と硬化性樹脂３の屈折率とは、近似するように設定される。このような観点から、硬化性樹脂３の屈折率としては、好ましくは１．４５〜１．６５程度、より好ましくは１．５０〜１．６０程度が挙げられる。
【００３２】
本発明の光拡散性シート１において、硬化性樹脂層３の質量（ガラス繊維布帛２の質量を除く質量）としては、例えば、２０〜１２０ｇ／ｍ２が挙げられ、光透過性と不燃性とをより両立するという観点から、５０〜９０ｇ／ｍ２が好ましく挙げられ、６０〜８０ｇ／ｍ２がより好ましく挙げられる。また、硬化性樹脂層３の厚さ（ガラス繊維布２に含浸された状態の硬化性樹脂層３）としては、例えば、２０〜１５０μｍが挙げられ、光透過性と不燃性とをより両立するという観点から、５０〜９０μｍが好ましく挙げられ、６０〜８０μｍがより好ましく挙げられる。
【００３３】
本発明の光拡散性シート１において、光拡散性シート１の質量（ｇ／ｍ２）に対する、硬化性樹脂層３の質量（ｇ／ｍ２）の割合としては、１５〜４０質量％が挙げられ、１５〜２５質量％が好ましく挙げられる。
【００３４】
本発明の光拡散性シート１において、ガラス繊維布２に含浸された状態で含まれる硬化性樹脂層３（ガラス繊維布２と硬化性樹脂層３の複合体）の光透過性の指標としては、例えば、全光線透過率が９０％以上、ヘーズが５％以下、が挙げられる。
【００３５】
（熱可塑性樹脂層Ａ４１及びＢ４２）
本発明の光拡散性シート１において、熱可塑性樹脂層Ａ４１は、ガラス繊維布２に含浸された硬化性樹脂層３の少なくとも一方の面側に積層される。そして、当該熱可塑性樹脂層Ａ４１には表面粗さＲａが０．３〜１．２μｍであり、光拡散性シートの全光線透過率が６５〜８０％、ヘーズが９５％以上となるようにサンドブラスト加工が施されている。当該構成とすることにより、光透過性を維持しつつＬＥＤ光源のランプイメージの発生抑制及び引裂強さ向上を両立させることができる。
【００３６】
具体的に、本発明の光拡散性シート１では、サンドブラスト加工の凹凸を起点として引裂かれ易くなる硬化性樹脂層３ではなく、熱可塑性樹脂層Ａ４１にサンドブラスト加工を施すことにより、引裂強度の向上を奏することができる。また、当該熱可塑性樹脂層Ａ４１に、所定の表面粗さ、全光線透過率及びヘーズとなるようにサンドブラスト加工を施すことにより、光透過性を維持しつつ、ＬＥＤ光源のランプイメージ発生抑制を奏することが可能となる。
【００３７】
上記熱可塑性樹脂層Ａ４１の表面粗さＲａは、光透過性とランプイメージ発生抑制と引裂強さとをより並立させる観点から、０．４〜０．５μｍが好ましい。なお、表面粗さの測定は、次のようにおこなう。
【００３８】
＜表面粗さの測定＞
表面粗さ測定器（株式会社東京精密社製、ＳＵＲＦＣＯＭ１３０Ａ）を用い、ＪＩＳ  Ｂ  ０６０１−１９９４に従って、測定条件として、評価長さ４．０００ｍｍ、測定速度０．６ｍｍ／ｓ、カットオフ値０．８ｍｍ、フィルタ種別：ガウシアン、測定レンジ±４００．０μｍ、傾斜補正：直線、カットオフ比３００として測定する。
【００３９】
また、熱可塑性樹脂層Ａ４１のＲｙは、同様の観点から、３〜８μｍが好ましく、３〜５μｍがより好ましい。さらに、熱可塑性樹脂層Ａ４１のＲｚは、２〜７μｍが好ましく、２〜４μｍがより好ましい。
【００４０】
上記のようなサンドブラスト加工の調整手法としては、特に制限されないが、例えば、ブラスト材の種類、粒径、ショット圧、加工時間等を調整することが挙げられる。
【００４１】
例えば図１に示されるように、本発明の光拡散性シート１は、硬化性樹脂層３の、熱可塑性樹脂層Ａ４１が積層された面の反対面側に、熱可塑性樹脂層Ｂ４２を積層することができる。これにより、光拡散性シート１の引裂強さをより一層優れたものとすることができる。また、上記熱可塑性樹脂層Ｂ４２は、表面にサンドブラスト加工が施されておらず、平滑面とすることが好ましい。当該熱可塑性樹脂層Ｂ４２の平滑性としては、熱可塑性樹脂層Ｂ４２の表面側の表面粗さＲａが０．２μｍ以下とすることが好ましく、０．１μｍ以下が更に好ましい。また、熱可塑性樹脂層Ｂ４２の表面平滑性の別の指標として、静摩擦係数が０．９以下、かつ、動摩擦係数が０．８以下とすることが挙げられる。当該静摩擦係数及び動摩擦係数は、ＪＩＳ  Ｋ  ７１２５に準じて測定されるものである。また、本発明の光拡散性シート１は、平均単繊維径が３〜５μｍのガラス繊維から構成され、質量が８〜６０ｇ／ｍ２であるガラス繊維布２と、前記ガラス繊維布に含浸された状態で含まれる硬化性樹脂層３と、前記硬化性樹脂層の一方の面側に積層された熱可塑性樹脂層Ａ４１とを含み、前記熱可塑性樹脂層Ａ４１が積層された面の反対面側の最表面の表面粗さＲａが０．２μｍ以下であり、前記熱可塑性樹脂層Ａ４１の表面粗さＲａが０．３〜１．２μｍであり、前記光拡散性シート１の全光線透過率が６５〜８０％、ヘーズが９５％以上、とすることができる。
【００４２】
本発明の光拡散性シートは、ガラス繊維布２に対し熱可塑性樹脂層Ａ４１が光源側であることが好ましい。これにより、光透過性がより一層向上する。具体的に、サンドブラスト加工による凹凸により光拡散を生じさせるところ、表面にサンドブラスト加工を施した熱可塑性樹脂層Ａ４１を光源側とすることで、低屈折率である空気層と熱可塑性樹脂層Ａ４１サンドブラスト面との界面における、光源からの光の、光源側への反射を低減させることができ、光透過性を向上させることができる。また、上記構成としつつ、熱可塑性樹脂層Ｂ４２が前述した平滑面である場合は、光透過性をより一層向上させつつ、室内空間中の塵埃等が当該表面に付着したときの拭き取り性にも優れたものとすることができる。
【００４３】
熱可塑性樹脂層Ａ４１及びＢ４２としては、特に制限されないが、ポリ塩化ビニル樹脂以外の熱可塑性樹脂を含むことが好ましい。ポリ塩化ビニル樹脂以外の熱可塑性樹脂としては、例えば、可塑剤の量が少なくてもフィルム化が可能なものが挙げられ、ポリ塩化ビニル樹脂以外の非晶性の熱可塑性樹脂を含む２軸延伸フィルムが好ましく挙げられる。ポリ塩化ビニル樹脂以外の熱可塑性樹脂としては、例えば、ポリエステル樹脂、ポリカーボネート樹脂、フッ素樹脂、アクリル樹脂及びポリアミド樹脂が挙げられ、これらを少なくとも１種以上含むものとすることもできる。また、熱可塑性樹脂層Ａ４１及びＢ４２は、ポリ塩化ビニル樹脂を含まないものとすることもできる。光拡散性シート１の引裂強さをより一層優れたものとする観点から、熱可塑性樹脂層Ａ４１及びＢ４２は、エレメンドルフ引裂伝播抵抗が、たて方向及びよこ方向ともに１Ｎ／ｍｍ以上のものが挙げられ、３〜２０Ｎ／ｍｍのものが好ましく挙げられ、５〜１５Ｎ／ｍｍのものがより好ましく挙げられる。中でも、耐薬品性（照明カバーとして使用するときはアルカリ洗剤耐性を含む。）、引裂強さの向上及び光透過性をより一層両立させるという観点からは、熱可塑性樹脂層Ａ４１及びＢ４２は、ポリエステル樹脂を含むものとすることが好ましい。該ポリエステル樹脂としては、例えば、ポリエチレンテレフタレート（ＰＥＴ）、又はポリエチレンナフタレート（ＰＥＮ）とすることが挙げられる。なお、エレメンドルフ引裂伝播抵抗は、株式会社東洋精機製作所製エレメンドルフ引裂機を用い、ＪＩＳ  Ｋ７１２８−２・１９９８に基づいて引裂強さ（Ｎ）を測定し、この測定値をフィルム厚みで除した引裂伝播抵抗（Ｎ／ｍｍ）を意味する。また、上記熱可塑性樹脂層Ａ４１及びＢ４２の引裂強さは、たて方向及びよこ方向それぞれ２０サンプルの試験結果の平均値とする。また、熱可塑性樹脂層Ａ４１と熱可塑性樹脂層Ｂ４２とは、同じ樹脂組成物とする必要は無く、互いに異なる組成としてもよいし、それぞれ異種の熱可塑性樹脂を含むものとしてもよい。
【００４４】
また、熱可塑性樹脂層Ａ４１及びＢ４２の屈折率と、硬化性樹脂層３の屈折率との差は、光透過性をより向上させる観点から小さいことが好ましく、当該屈折率差としては、例えば、０．１以下であることが好ましい。
【００４５】
熱可塑性樹脂層Ａ４１及び／又はＢ４２には、必要に応じて、コロナ処理やフレーム処理、プラズマ処理などの表面処理を施すことができ、また、易滑性、易接着性、帯電防止性などの各種機能を付与するコーティング層を設けたものであってもよい。
【００４６】
本発明の光拡散性シート１において、熱可塑性樹脂層Ａ４１及びＢ４２の１層あたりの質量としては、例えば、３０〜１５０ｇ／ｍ２が挙げられ、引裂強さと不燃性とをより両立するという観点から、５０〜９０ｇ／ｍ２が好ましく挙げられ、６０〜８０ｇ／ｍ２がより好ましく挙げられる。また、熱可塑性樹脂層Ａ４１及びＢ４２の厚さとしては、例えば、２０〜１００μｍが挙げられ、引裂強さと不燃性とをより両立するという観点から、３０〜７０μｍが好ましく挙げられ、４０〜６０μｍがより好ましく挙げられる。また、例えば、熱可塑性樹脂層Ａ４１及び／又はＢ４２に、易滑性、易接着性、帯電防止性などの各種機能を付与するコーティング層等、別の層を積層する場合は、当該別の層の厚さとしては、例えば、０．１〜３μｍが挙げられ、０．１〜１μｍが好ましく挙げられる。
【００４７】
（光拡散性シート１の特性）
本発明の光拡散性シート１は、全光線透過率が６５〜８０％、ヘーズが９５％以上である。本発明においては、細かい凹凸を付与し得るサンドブラスト加工を熱可塑性樹脂層Ａ４１に施し、その指標として、上記全光線透過率及びヘーズとするものである。光拡散性シート１の、全光線透過率はＪＩＳ  Ｋ７３６１−１  １９９７、ヘーズはＪＩＳ  Ｋ  ７１３６：２０００に準じて測定して得られる値である。
【００４８】
本発明の光拡散性シート１は、前述のように、熱可塑性樹脂層Ａ４１がガラス繊維布２に対し光源側であることが好ましく、これにより、光透過性がより一層向上する。本発明の光拡散性シート１は、熱可塑性樹脂層Ａ４１側がガラス繊維布２に対し光源側としたときの全光線透過率としては、７０〜８０％が好ましく挙げられ、７０〜７５％がより好ましく挙げられる。また、本発明の光拡散性シート１は、熱可塑性樹脂層Ａ４１側がガラス繊維布２に対し光源側としたときのヘーズとしては、９６％以上が好ましく挙げられ、９７〜９９％がより好ましく挙げられる。
【００４９】
本発明の光拡散性シート１の厚さとしては、例えば、１００〜３００μｍ等が挙げられ、１５０〜２５０μｍが好ましく挙げられる。また、また、本発明の光拡散シート１の質量として、例えば、１００〜４００ｇ／ｍ２が挙げられ、２５０〜３５０ｇ／ｍ２が好ましく挙げられる。また、本発明の透明シート１において、硬化性樹脂層３（ガラス繊維布２の質量を除く。）、熱可塑性樹脂層Ａ４１及びＢ４２の合計質量が１００〜３００ｇ／ｍ２、より好ましくは１５０〜２５０ｇ／ｍ２であると、不燃性と引裂強度とを一層両立しやすくなるので好ましい。
【００５０】
本発明の光拡散性シート１は、平均単繊維径が３〜５μｍのガラス繊維から構成され、質量が８〜６０ｇ／ｍ２であるガラス繊維布２と、前記ガラス繊維布２に含浸された状態で含まれる硬化性樹脂層３と、前記硬化性樹脂層３の少なくとも一方の面側に積層された熱可塑性樹脂層Ａ４１と、を含む光拡散性シートであって、前記熱可塑性樹脂層Ａの表面粗さＲａが０．３〜１．２μｍであり、前記光拡散性シートの全光線透過率が６５〜８０％、ヘーズが９５％以上であることから、引裂強さに優れる。本発明の光拡散性シート１が備える引裂強さとしては、例えば、２０〜１００Ｎが挙げられる。本発明において、引裂強さは、次のように測定、算出される。
（試験方法）
ＪＩＳ  Ｒ  ３４２０：２０１３の７．１６のＣ法（トラペゾイド法）に準じ、透明シートから７５ｍｍ×１５０ｍｍの試験片をたて方向、よこ方向にそれぞれ採取し、直角を含む２つの台形部（図２に例示する台形Ａ部に相当）それぞれに裏表両面に滑り止めのためのテープ（積水化学株式会社製商品名６００Ｓ）を貼付し、切れ目は入れずに、定速荷重型引張試験機（株式会社オリエンテック製商品名ＲＴＣ−１３１０Ａ）を用いておこない、最大荷重を測定し、たて方向最大荷重及びよこ方向最大荷重の平均値（＝（たて方向最大荷重（Ｎ）＋よこ方向最大荷重（Ｎ））／２）を初期引裂強度（Ｎ）とする。
【００５１】
本発明の透明シート１は、ガラス繊維布２を含むため、燃えにくい性質（不燃性）を備えることができる。なお、本発明の光拡散性シート１の不燃性としては、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることが好ましい。不燃性をより一層向上させるためには、例えば、硬化性樹脂組成物層３及び熱可塑性樹脂層Ａ４１及びＢ４２において、難燃剤の添加や有機物量の減量等を行なえばよい。
【００５２】
（本発明の光拡散性シート１の製造方法）
本発明の光拡散性シート１の製造方法としては、特に制限されず、例えば次のような製造方法が挙げられる。まず、上記のガラス繊維布２と、硬化性樹脂組成物層３を構成する上記の未硬化の硬化性樹脂組成物を準備する。該硬化性樹脂組成物を熱可塑性樹脂層Ａ４１、Ｂ４２とするフィルム（例えばポリエステルフィルム等）に塗布し、ガラス繊維布２の両面から当該フィルムを圧着してガラス繊維布２の両面側から硬化性樹脂組成物を含浸させ、硬化性樹脂組成物を加熱や光照射により硬化させて、ガラス繊維布２に硬化性樹脂組成物層３が含浸され、該硬化性樹脂組成物層３に熱可塑性樹脂層とするフィルムが積層された、透明シート（熱可塑性樹脂層Ａ４１とするフィルム／ガラス繊維布２に含浸された状態で含まれる硬化性樹脂組成物層３／熱可塑性樹脂層Ｂ４２とするフィルムの順で積層された透明シート）が得られる。熱エネルギーの付与によって樹脂組成物を硬化させる場合、加熱温度は、特に制限されず、例えば５０〜２００℃程度とすることができる。また、光エネルギーの付与によって樹脂組成物を硬化させる場合には、樹脂組成物に光を照射して硬化させる。光照射の条件としては、例えば積算光量１００〜５００ｍＪ／ｃｍ２とすることができる。
【００５３】
次に、当該得られた透明シートの熱可塑性樹脂層Ａ４１の表面に対し、表面粗さＲａが０．３〜１．２μｍ、光拡散性シートの全光線透過率が全光線透過率が６５〜８０％、ヘーズが９５％以上となるようにサンドブラスト加工をおこない、本発明の光拡散性シート１を得る。当該サンドブラスト加工は、熱可塑性樹脂層Ａ４１の、硬化性樹脂組成物層３への積層前に予めおこなってもよい。また、サンドブラスト加工は、公知の方法でおこなえばよい。
【００５４】
（本発明の光拡散性シート１の用途）
本発明の光拡散性シートの用途としては、照明機器の照明カバーとすることができる。当該照明機器としては、ＬＥＤを光源とするＬＥＤ照明や有機ＥＬ照明が挙げられる。また、上記用途として、液晶表示装置のバックライトユニットも挙げられる。
【実施例】
【００５５】
以下に、実施例及び比較例を示して本発明を詳細に説明する。ただし、本発明は、実施例に限定されない。
【００５６】
上記のガラス繊維布２に含浸させる硬化性樹脂組成物層３を構成する硬化性樹脂組成物としては、表１の組成となるようにして、アクリルシラップ（株式会社菱晃製商品名「アクリシラップＸＤ−８００５」（屈折率１．５５０）及び「アクリシラップＸＤ−８００６」（屈折率１．５７０）を質量比で１：１で混合したもの）、ビニルエステル樹脂（日本ユピカ株式会社製）、スチレンモノマー（日本ユピカ株式会社製）、２官能（メタ）アクリレート、光重合開始剤の混合物を使用した。なお、硬化剤である２官能（メタ）アクリレートとしては、表１に記載のＮＰＧＤＡ（ネオペンチルグリコールジアクリレート、分子量２１２、（日本ユピカ株式会社製））を用いた。また、光重合開始剤の量は、ビニルエステル樹脂とスチレンモノマーと２官能（メタ）アクリレートの合計１００質量部に対して２質量部とした。熱可塑性樹脂層Ａ４１及びＢ４２としては、市販の東洋紡株式会社製２軸延伸ポリエステルフィルム（商品名「コスモシャイン（登録商標）Ａ４３００」、厚さ７５μｍ、質量１０５ｇ／ｍ２）を使用した。
【００５７】
＜実施例１＞
（ガラス繊維布の製造）
経糸及び緯糸としてユニチカグラスファイバー株式会社製商品名「ＥＣＣ１２００  １／０  １．０Ｚ」（平均フィラメント径４．５μｍ、平均フィラメント本数１００本、撚り数１．０Ｚ）を用い、エアージェット織機で製織し、経糸密度が９０本／２５ｍｍ、緯糸密度が９０本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を１回施し、ガラス繊維織物を得た。得られたガラス繊維織物は、経糸密度９０本／２５ｍｍ、緯糸密度９０本／２５ｍｍ、厚さ２７μｍ、質量３０ｇ／ｍ２、屈折率１．５６１であった。
【００５８】
（透明シートの製造）
前述の２軸延伸ポリエステルフィルムに、表１に記載の硬化性樹脂組成物を塗布した。次に、該硬化性樹脂組成物の上に、上記得られたガラス繊維布を載せ、１分間静置してガラス繊維布の隙間に上記の樹脂を含浸させた。次いで、上から前述の２軸延伸ポリエステルフィルムもう１枚をさらに載せ、この上からローラで硬化性樹脂組成物層の質量が６８ｇ／ｍ２となるように加圧した。その後、２軸延伸ポリエステルフィルムごと、硬化性樹脂組成物にブラックライト蛍光ランプ（株式会社東芝製商品名ＦＬ１５ＢＬＢ）を用いて光照射（光照射条件：積算光量２００ｍＪ／ｃｍ２）して硬化性樹脂組成物を硬化させ、硬化性樹脂組成物層を形成し、熱可塑性樹脂層Ａ４１とするフィルム／ガラス繊維布２に含浸された状態で含まれる硬化性樹脂組成物層３／熱可塑性樹脂層Ｂ４２とするフィルムの順で積層された透明シートを得た。得られた透明シートにおいて、ガラス繊維布のガラス繊維間の隙間には、硬化性樹脂組成物層（樹脂組成物の硬化物）が含浸されており、ガラス繊維布の層の両面上には硬化性樹脂組成物層が形成されていた。なお、上記透明シートの、ガラス繊維布に含浸された状態で含まれる硬化性樹脂層（ガラス繊維布と硬化性樹脂層３の複合体）としては、全光線透過率９０％以上、ヘーズが５％以下であった。
【００５９】
（サンドブラスト加工）
得られた透明シートの、熱可塑性樹脂層Ａ４１とする２軸延伸ポリエステルフィルムの表面に、当該熱可塑性樹脂層Ａ４１表面の表面粗さＲａが０．３〜１．２μｍ、全光線透過率が６５〜８０％、ヘーズが９５％以上となるようにサンドブラスト加工を施し、実施例１の光拡散性シートを得た。得られた光拡散性シートの、熱可塑性樹脂層Ａ４１の表面粗さＲａは０．４４５μｍ、Ｒｙは３．６１０μｍ、Ｒｚは２．６４６μｍであった。また、熱可塑性樹脂層Ｂ４２の表面粗さＲａは０．２μｍ以下であった。
【００６０】
＜実施例２＞
経糸及び緯糸としてユニチカグラスファイバー株式会社製商品名「ＥＣＣ１２００  １／０  １．０Ｚ」（平均フィラメント径４．５μｍ、平均フィラメント本数１００本、撚り数１．０Ｚ）を用い、エアージェット織機で製織し、経糸密度が９０本／２５ｍｍ、緯糸密度が９０本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を１回施し、ガラス繊維織物を得た。得られたガラス繊維織物は、経糸密度９０本／２５ｍｍ、緯糸密度９０本／２５ｍｍ、厚さ２７μｍ、質量３０ｇ／ｍ２、屈折率１．５６１であった。
【００６１】
（透明シートの製造）
前述の２軸延伸ポリエステルフィルムに、表１に記載の硬化性樹脂組成物を塗布した。次に、該硬化性樹脂組成物の上に、上記得られたガラス繊維布を載せ、１分間静置してガラス繊維布の隙間に上記の樹脂を含浸させた。次いで、上から前述の２軸延伸ポリエステルフィルムもう１枚をさらに載せ、この上からローラで硬化性樹脂組成物層の質量が６８ｇ／ｍ２となるように加圧した。その後、２軸延伸ポリエステルフィルムごと、硬化性樹脂組成物にブラックライト蛍光ランプ（株式会社東芝製商品名ＦＬ１５ＢＬＢ）を用いて光照射（光照射条件：積算光量２００ｍＪ／ｃｍ２）して硬化性樹脂組成物を硬化させ、硬化性樹脂組成物層を形成し、熱可塑性樹脂層Ａ４１とするフィルム／ガラス繊維布２に含浸された状態で含まれる硬化性樹脂組成物層３／熱可塑性樹脂層Ｂ４２とするフィルムの順で積層された透明シートを得た。得られた透明シートにおいて、ガラス繊維布のガラス繊維間の隙間には、硬化性樹脂組成物層（樹脂組成物の硬化物）が含浸されており、ガラス繊維布の層の両面上には硬化性樹脂組成物層が形成されていた。なお、上記透明シートの、ガラス繊維布に含浸された状態で含まれる硬化性樹脂層（ガラス繊維布と硬化性樹脂層３の複合体）としては、全光線透過率９０％以上、ヘーズが５％以下であった。
【００６２】
（サンドブラスト加工）
得られた透明シートの、熱可塑性樹脂層Ａ４１とする２軸延伸ポリエステルフィルムの表面に、実施例１のサンドブラスト加工より粗さが細かくなるようにブラスト材の粒径及びショット圧を調整してブラスト加工をおこない、実施例２の光拡散性シートを得た。得られた光拡散性シートの、熱可塑性樹脂層Ａ４１の表面粗さＲａは０．４４５μｍ、Ｒｙが３．６１０μｍ、Ｒｚが２．６４６μｍであった。
【００６３】
＜比較例１＞
（ガラス繊維布の製造）
経糸及び緯糸としてユニチカグラスファイバー株式会社製商品名「ＥＣＣ１２００  １／０  １．０Ｚ」（平均フィラメント径４．５μｍ、平均フィラメント本数１００本、撚り数１．０Ｚ）を用い、エアージェット織機で製織し、経糸密度が９０本／２５ｍｍ、緯糸密度が９０本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を１回施し、ガラス繊維織物を得た。得られたガラス繊維織物は、経糸密度９０本／２５ｍｍ、緯糸密度９０本／２５ｍｍ、厚さ２７μｍ、質量３０ｇ／ｍ２、屈折率１．５６１であった。
【００６４】
（透明シートの製造）
前述の２軸延伸ポリエステルフィルムに、表１に記載の硬化性樹脂組成物を塗布した。次に、該硬化性樹脂組成物の上に、上記得られたガラス繊維布を載せ、１分間静置してガラス繊維布の隙間に上記の樹脂を含浸させた。次いで、上から前述の２軸延伸ポリエステルフィルムもう１枚をさらに載せ、この上からローラで硬化性樹脂組成物層の質量が６７ｇ／ｍ２となるように加圧した。その後、２軸延伸ポリエステルフィルムごと、硬化性樹脂組成物にブラックライト蛍光ランプ（株式会社東芝製商品名ＦＬ１５ＢＬＢ）を用いて光照射（光照射条件：積算光量２００ｍＪ／ｃｍ２）して硬化性樹脂組成物を硬化させ、硬化性樹脂組成物層を形成し、熱可塑性樹脂層Ａ４１とするフィルム／ガラス繊維布２に含浸された状態で含まれる硬化性樹脂組成物層３／熱可塑性樹脂層Ｂ４２とするフィルムの順で積層された透明シートを得た。得られた透明シートにおいて、ガラス繊維布のガラス繊維間の隙間には、硬化性樹脂組成物層（樹脂組成物の硬化物）が含浸されており、ガラス繊維布の層の両面上には硬化性樹脂組成物層が形成されていた。なお、上記透明シートの、ガラス繊維布に含浸された状態で含まれる硬化性樹脂層（ガラス繊維布と硬化性樹脂層３の複合体）としては、全光線透過率９０％以上、ヘーズが５％以下であった。
【００６５】
（サンドブラスト加工）
得られた透明シートの、熱可塑性樹脂層Ａ４１とする２軸延伸ポリエステルフィルムの表面に、実施例２のサンドブラスト加工より粗さがさらに細かくなるようにブラスト材の粒径及びショット圧を調整してブラスト加工をおこない、比較例１の光拡散性シートを得た。得られた光拡散性シートの、熱可塑性樹脂層Ａ４１の表面粗さＲａは０．１７８μｍ、Ｒｙは１．５１８μｍ、Ｒｚは１．１３５μｍであった。
【００６６】
なお、実施例及び比較例において、ガラス繊維織物の織密度は、ＪＩＳ  Ｒ  ３４２０  ２０１３  ７．９に従い、測定及び算出した。また、ガラス繊維織物の厚みは、ＪＩＳ  Ｒ  ３４２０  ２０１３  ７．１０．１Ａ法に従い、測定及び算出した。ガラス繊維織物の質量は、ＪＩＳ  Ｒ  ３４２０  ２０１３  ７．２に従い、測定及び算出した。硬化性樹脂組成物及びガラス繊維織物の屈折率は、前述の方法で測定及び算出した。以下の評価は、光拡散性シートの製造後、１週間室内で放置してから行った。
【００６７】
表面粗さ、全光線透過率、ヘーズについては、前述の方法で測定した。なお、全光線透過率、ヘーズは、サンドブラスト加工を施した熱可塑性樹脂層Ａ４１側がガラス繊維布２に対し光源側、及びサンドブラスト加工を施していない熱可塑性樹脂層Ｂ４２側がガラス繊維布２に対し光源側、の両方について測定し、全光線透過率は６５〜８０％、ヘーズは９５％以上を合格とした。
【００６８】
（ランプイメージの評価）
光源として、３つのＬＥＤ光源を備えるライト（富士通株式会社製商品名ＬＥＤなんでもライトＨＧＮ２３４０Ｆ−Ｒ（光源：高輝度白色ＬＥＤ（３灯）））を用い、光拡散性シート越しに当該光源を目視で観察し、ランプイメージを評価した。図３は、当該光源を、光拡散性シートを透さずに観察したときのランプイメージを説明する概略図である。具体的に、上記光源、光拡散性シート、観察者の目、の順で、それぞれが一直線上となるように配置した。光源と光拡散性シートとの距離（最短距離）を調節し、当該距離が１ｃｍの位置から１ｃｍずつ光拡散性シートを光源から遠ざけていき、光拡散性シートを透して観察される３つのＬＥＤ光源それぞれの形状が独立して視認できなくなる距離（例えば、図４に例示するように、３つのＬＥＤ光源が重なり３つの光源として視認できなくなる距離）を測定し、ランプイメージの評価をおこなった。上記距離が１２ｃｍ以下を合格とした。なお、実施例１、２、比較例１において、サンドブラスト加工を施した熱可塑性樹脂層Ａ４１側がガラス繊維布２に対し光源側、及びサンドブラスト加工を施していない熱可塑性樹脂層Ｂ４２側がガラス繊維布２に対し光源側、の両方について評価した。
【００６９】
（不燃性評価）
各光拡散シートの表面に、輻射電気ヒーターで５０ｋｗ/ｍ２の輻射熱を照射し、加熱開始後２０分間の総発熱量と、加熱開始後２０分間に発熱量が２００ｋｗ/ｍ２を超えた時間を測定した。加熱開始後２０分間の総発熱量が８ＭＪ/ｍ２以下であり、加熱開始後２０分間に最高発熱速度が１０秒以上継続して２００ｋｗ/ｍ２を超えない場合に、不燃性に優れる（◎）と評価とした。
【００７０】
【表１】
2019197105.tif 000003
【００７１】
表１から明らかなように、実施例１及び２の光拡散性シートは、平均単繊維径が３〜５μｍのガラス繊維から構成され、質量が８〜６０ｇ／ｍ２であるガラス繊維布と、前記ガラス繊維布に含浸された状態で含まれる硬化性樹脂層と、前記硬化性樹脂層の少なくとも一方の面側に積層された熱可塑性樹脂層Ａと、を含む光拡散性シートであって、前記熱可塑性樹脂層Ａの表面粗さＲａが０．３〜１．２μｍであり、前記光拡散性シートの全光線透過率が６５〜８０％、ヘーズが９５％以上である、ことから、光透過性、不燃性に優れつつ、ＬＥＤ光源としたときのランプイメージの発生抑制効果に優れるものであった。また、実施例１及び２の光拡散性シートは、特許文献１の実施例の光拡散性シートの硬化性樹脂層の片面に本願実施例１と同様のサンドブラスト加工を施したものに比して、引裂強さに優れるものであった。
中でも、実施例１及び２において、熱可塑性樹脂層Ａがガラス繊維布に対して光源側としたときの方が、熱可塑性樹脂層Ｂをガラス繊維布に対して光源側としたよりも、光透過性に優れるものであった。
一方、比較例１は、Ｒａが０．３μｍ未満であったことから、ランプイメージの発生抑制が十分でなかった。
【符号の説明】
【００７２】
１・・・光拡散性シート
２・・・ガラス繊維布
３・・・硬化性樹脂層
３１、３２・・・硬化性樹脂層の表面側部分
４１・・・熱可塑性樹脂層Ａ
４２・・・熱可塑性樹脂層Ｂ
【図１】
2019197105.tif 000004
【図２】
2019197105.tif 000005
【図３】
2019197105.tif 000006
【図４】
2019197105.tif 000007